(57)【要約】  本発明は、２００℃で１０００時間を超える長時間の高温環境に耐える耐熱老化性を有するポリアミド樹脂組成物であり、ポリアミド樹脂（Ａ）と、ポリアミド樹脂（Ａ）より酸素透過率が低いポリアミド樹脂（Ｂ）とを含み、ポリアミド樹脂（Ａ）とポリアミド樹脂（Ｂ）との質量割合（Ａ）／（Ｂ）が９８／２〜６０／４０であって、ポリアミド樹脂（Ａ）とポリアミド樹脂（Ｂ）の合計１００質量部に対して、一般組成式（Ａｘ［Ｍ（ＣＮ）ｙ］）の金属シアン化物塩を０．５〜２０質量部含有するポリアミド樹脂組成物である。【特許請求の範囲】
【請求項１】
ポリアミド樹脂（Ａ）と、ポリアミド樹脂（Ａ）より酸素透過率が低いポリアミド樹脂（Ｂ）とを含み、ポリアミド樹脂（Ａ）とポリアミド樹脂（Ｂ）との質量割合（Ａ）／（Ｂ）が９８／２〜６０／４０であって、ポリアミド樹脂（Ａ）とポリアミド樹脂（Ｂ）の合計１００質量部に対して、下記一般組成式（１）の金属シアン化物塩を０．５〜２０質量部含有することを特徴とするポリアミド樹脂組成物。
一般組成式（１）  ・・・  Ａｘ［Ｍ（ＣＮ）ｙ］
（一般組成式（１）中、Ｍは、周期表の第５〜１０族かつ第４〜６周期の遷移金属元素のうちの少なくとも１種、Ａは、アルカリ金属及びアルカリ土類金属のうちの少なくとも１種、ｙは、３〜６の整数、ｘは、（ｙ−ｍ）／ａで求められる数である。ここで、ｍはＭの価数、ａはＡの価数である。）
【請求項２】
前記一般組成式（１）のＭが鉄である請求項１に記載のポリアミド樹脂組成物。
【請求項３】
前記一般組成式（１）の金属シアン化物塩が、ヘキサシアノ鉄（ＩＩ）酸アルカリ金属塩、及びヘキサシアノ鉄（ＩＩＩ）酸アルカリ金属塩から選ばれる１種以上である請求項１に記載のポリアミド樹脂組成物。
【請求項４】
銅化合物を、ポリアミド樹脂（Ａ）とポリアミド樹脂（Ｂ）の合計１００質量部に対し、銅として０．０００１〜１質量部含有する請求項１〜３のいずれかに記載のポリアミド樹脂組成物。
【請求項５】
ポリアミド樹脂（Ａ）がポリヘキサメチレンアジパミドである請求項１〜４のいずれかに記載のポリアミド樹脂組成物。
【請求項６】
ポリアミド樹脂（Ａ）と、ポリアミド樹脂（Ａ）より酸素透過率が低いポリアミド樹脂（Ｂ）とを含み、ポリアミド樹脂（Ａ）とポリアミド樹脂（Ｂ）との質量割合（Ａ）／（Ｂ）が９８／２〜６０／４０であって、ポリアミド樹脂（Ａ）とポリアミド樹脂（Ｂ）の合計１００質量部に対して、下記一般組成式（１）の金属シアン化物塩を０．５〜２０質量部含有させることを特徴とするポリアミド樹脂の耐熱老化性向上方法。
一般組成式（１）  ・・・  Ａｘ［Ｍ（ＣＮ）ｙ］
（一般組成式（１）中、Ｍは、周期表の第５〜１０族かつ第４〜６周期の遷移金属元素のうちの少なくとも１種、Ａは、アルカリ金属及びアルカリ土類金属のうちの少なくとも１種、ｙは、３〜６の整数、ｘは、（ｙ−ｍ）／ａで求められる数である。ここで、ｍはＭの価数、ａはＡの価数である。）
【発明の詳細な説明】
【技術分野】
【０００１】
本発明は、耐熱老化性の優れたポリアミド樹脂組成物に関する。
【従来技術】
【０００２】
ポリアミド樹脂は、機械的特性を始めとして、耐薬品性及び成形加工性などに優れた特性を有するため、従来より自動車部品、電気電子部品、工業機械部品などの各種部品に広く利用されている。ポリアミド樹脂は、比較的耐熱老化性に優れる部類の樹脂ではあるが、熱及び光の作用による劣化は不可避であり、耐熱老化性向上法として、ハロゲン化銅、ハロゲン化カリウム、オキサゾール化合物などを熱安定剤として添加する方法が古くから知られている（例えば、特許文献１）。
【０００３】
これらの技術により、ポリアミド樹脂は、自動車部品や電気、電子部品の分野において、１４０℃程度の高温環境下に曝される用途の部品に用いられている。
しかしながら、例えば自動車のエンジンルームに関して、近年、エンジン出力の増加、部品の高密度化などに伴い、エンジンルーム内の環境温度が高くなり、これまでにない耐熱老化性が求められるようになっている。
【０００４】
これに対して、ポリアミドに微粒元素鉄を配合する方法（特許文献２）、ポリアミドに微粒分散化金属粉末を配合する方法（特許文献３）、融点が異なる２種類のポリアミド混合物に銅化合物と酸化鉄を配合する方法（特許文献４）、沃化銅と沃化カリウムなどの熱安定剤と四三酸化鉄（酸化鉄（ＩＩ）を含む）などの複合酸化物とを配合する方法（特許文献５）などが提案され、２００℃程度の高温環境下でも耐熱老化性に優れているとされている。
しかしながら、特許文献２や３の方法では、組成物の製造中に発火する危険性があり製造が容易でなく、特許文献４の方法では、非常に限定された組成でしか効果が発現しない欠点があり、特許文献５の方法では、耐熱老化性や機械的強度の安定性、再現性が劣ることがあり、それぞれ改善の余地があった。
【先行技術文献】
【特許文献】
【０００５】
【特許文献１】特公平７−４７６９０号公報
【特許文献２】特表２００６−５２８２６０号公報
【特許文献３】特表２００８−５２７１２７号公報
【特許文献４】特表２００８−５２７１２９号公報
【特許文献５】特開２０１０−２７０３１８号公報
【発明の概要】
【発明が解決しようとする課題】
【０００６】
ポリアミド樹脂に、２００℃で１０００時間を超える長時間の高温環境に耐える耐熱老化性を、簡便に安定的に付与できる耐熱老化性向上方法、さらにこれにより得られる耐熱老化性に優れ、かつ機械的物性に優れたポリアミド樹脂組成物を提供する。
【課題を解決するための手段】
【０００７】
本発明者は上述の問題を解決するため、金属シアン化物塩の配合が耐熱老化性を発現できることを見出した。さらに、鋭意研究を重ねた結果、金属シアン化物塩がポリアミド樹脂のガスバリアー性を向上させている可能性が高いとの知見を得た。そして、よりガスバリアー性を高めることを想起し、ベースポリアミド樹脂に補助的に配合してガスバリアー性を高めることができるポリアミド樹脂を探索することにより、本発明に到達したのである。
即ち本発明は、以下の通りである。
［１］  ポリアミド樹脂（Ａ）と、ポリアミド樹脂（Ａ）より酸素透過率が低いポリアミド樹脂（Ｂ）とを含み、ポリアミド樹脂（Ａ）とポリアミド樹脂（Ｂ）との質量割合（Ａ）／（Ｂ）が９８／２〜６０／４０であって、ポリアミド樹脂（Ａ）とポリアミド樹脂（Ｂ）の合計１００質量部に対して、下記一般組成式（１）の金属シアン化物塩を０．５〜２０質量部含有することを特徴とするポリアミド樹脂組成物。
一般組成式（１）  ・・・  Ａｘ［Ｍ（ＣＮ）ｙ］
（一般組成式（１）中、Ｍは、周期表の第５〜１０族かつ第４〜６周期の遷移金属元素のうちの少なくとも１種、Ａは、アルカリ金属及びアルカリ土類金属のうちの少なくとも１種、ｙは、３〜６の整数、ｘは、（ｙ−ｍ）／ａで求められる数である。ここで、ｍはＭの価数、ａはＡの価数である。）
［２］  前記一般組成式（１）のＭが鉄である［１］に記載のポリアミド樹脂組成物。
［３］  前記一般組成式（１）の金属シアン化物塩が、ヘキサシアノ鉄（ＩＩ）酸アルカリ金属塩、及びヘキサシアノ鉄（ＩＩＩ）酸アルカリ金属塩から選ばれる１種以上である［１］に記載のポリアミド樹脂組成物。
［４］  銅化合物を、ポリアミド樹脂（Ａ）とポリアミド樹脂（Ｂ）の合計１００質量部に対し、銅として０．０００１〜１質量部含有する［１］〜［３］のいずれかに記載のポリアミド樹脂組成物。
［５］  ポリアミド樹脂（Ａ）がポリヘキサメチレンアジパミドである［１］〜［４］のいずれかに記載のポリアミド樹脂組成物。
［６］  ポリアミド樹脂（Ａ）と、ポリアミド樹脂（Ａ）より酸素透過率が低いポリアミド樹脂（Ｂ）とを含み、ポリアミド樹脂（Ａ）とポリアミド樹脂（Ｂ）との質量割合（Ａ）／（Ｂ）が９８／２〜６０／４０であって、ポリアミド樹脂（Ａ）とポリアミド樹脂（Ｂ）の合計１００質量部に対して、下記一般組成式（１）の金属シアン化物塩を０．５〜２０質量部含有させることを特徴とするポリアミド樹脂の耐熱老化性向上方法。
一般組成式（１）  ・・・  Ａｘ［Ｍ（ＣＮ）ｙ］
（一般組成式（１）中、Ｍは、周期表の第５〜１０族かつ第４〜６周期の遷移金属元素のうちの少なくとも１種、Ａは、アルカリ金属及びアルカリ土類金属のうちの少なくとも１種、ｙは、３〜６の整数、ｘは、（ｙ−ｍ）／ａで求められる数である。ここで、ｍはＭの価数、ａはＡの価数である。）
【発明の効果】
【０００８】
本発明によれば、２００℃の高温環境下で１０００時間を超えても高い強度を維持できる耐熱老化性に優れたポリアミド樹脂組成物を提供できる。
【発明を実施するための形態】
【０００９】
以下に本発明を具体的に説明する。
本発明で用いることができるポリアミド樹脂としては、特に限定されるものではないが、例えば、環状ラクタムの開環重合物、アミノカルボン酸の重縮合物、二塩基酸とジアミンとの重縮合物、これらの共重合物などが挙げられ、具体的にはポリカプロアミド（ポリアミド６）、ポリヘキサメチレンアジパミド（ポリアミド６６）、ポリテトラメチレンアジパミド（ポリアミド４６）、ポリヘキサメチレンセバカミド（ポリアミド６１０）、ポリヘキサメチレンドデカミド（ポリアミド６１２）、ポリデカメチレンセバカミド（ポリアミド１０１０）、ポリ−ラウリルラクタム（ポリアミド１２）、ポリ−１１−アミノウンデカン酸（ポリアミド１１）等の脂肪族ポリアミド、ポリメタキシレンアジパミド（ポリアミドＭＸＤ６）、ポリヘキサメチレンテレフタルアミド（ポリアミド６Ｔ）、ポリデカメチレンテレフタルアミド（ポリアミド１０Ｔ）、ポリヘキサメチレンイソフタルアミド（ポリアミド６Ｉ）、ポリノナメチレンテレフタルアミド（ポリアミド９Ｔ）、ポリテトラメチレンイソフタルアミド（ポリアミド４Ｉ）などの脂肪族−芳香族ポリアミド、およびこれらの共重合体や混合物を挙げることができる。特に本発明に好適なポリアミドとしては、ポリアミド６、ポリアミド６６、ポリアミド６／６６共重合体、ポリアミド６６／６Ｔ共重合体、ポリアミド６Ｔ／１２共重合体、ポリアミド６Ｔ／１１共重合体、ポリアミド１０Ｔ／１１共重合体、ポリアミド６Ｔ／６Ｉ共重合体、ポリアミド６Ｔ／６Ｉ／１２共重合体、ポリアミド６Ｔ／６１０共重合体、ポリアミド６Ｔ／６Ｉ／６共重合体を挙げることができる。
【００１０】
本発明におけるポリアミド樹脂としては、ポリアミド樹脂（Ａ）とポリアミド樹脂（Ａ）より酸素透過率が低いポリアミド樹脂（Ｂ）とを含み、ポリアミド樹脂（Ａ）とポリアミド樹脂（Ｂ）との質量割合（Ａ）／（Ｂ）が９８／２〜６０／４０である必要がある。
【００１１】
ポリアミド樹脂（Ａ）としては、特に限定されるものではないが、例えば、上記で例示したポリアミドが使用可能である。中でも、ポリカプロアミド（ポリアミド６）、ポリヘキサメチレンアジパミド（ポリアミド６６）、ポリヘキサメチレンセバカミド（ポリアミド６１０）、ポリデカメチレンセバカミド（ポリアミド１０１０）、ポリアミド６Ｔ／１１共重合体、ポリアミド１０Ｔ／１１共重合体が好ましい。ポリカプロアミド（ポリアミド６）、ポリヘキサメチレンアジパミド（ポリアミド６６）がより好ましく、ポリヘキサメチレンアジパミド（ポリアミド６６）が特に好ましい。
【００１２】
組み合わせの例を挙げると、ポリアミド樹脂（Ａ）がポリヘキサメチレンアジパミド（ポリアミド６６）である場合、ポリアミド樹脂（Ｂ）としては、ポリカプロアミド（ポリアミド６）などの脂肪族ポリアミド、ポリメタキシレンアジパミド（ポリアミドＭＸＤ６）、ポリパラキシリレンアジパミド（ポリアミドＰＸＤ６）、ポリヘキサメチレンイソフタルアミド（ポリアミド６Ｉ）、ポリテトラメチレンテレフタルアミド（ポリアミド４Ｔ）、ポリペンタメチレンテレフタルアミド（ポリアミド５Ｔ）、ポリ−２−メチルペンタメチレンテレフタルアミド（ポリアミドＭ−５Ｔ）、ポリヘキサメチレンテレフタルアミド（ポリアミド６Ｔ）、ポリノナメチレンテレフタルアミド（ポリアミド９Ｔ）、ポリウンデカメチレンテレフタルアミド（ポリアミド１１Ｔ）、ポリドデカメチレンテレフタルアミド（ポリアミド１２Ｔ）、ポリアミド６Ｔ／１２共重合体、ポリアミド６Ｔ／１１共重合体、ポリアミド６Ｔ／６Ｉ共重合体、ポリアミド６Ｔ／６Ｉ／１２共重合体、ポリアミド６Ｔ／６１０共重合体、ポリアミド６Ｔ／６Ｉ／６共重合体などの半芳香族ポリアミド、ポリヘキサメチレンヘキサヒドロテレフタルアミド（ポリアミド６Ｔ（Ｈ））、ポリビス（３−メチル−４−アミノヘキシル）メタンテレフタルアミド（ポリアミドＰＡＣＭＴ）、ポリビス（３−メチル−４−アミノヘキシル）メタンイソフタルアミド（ポリアミドＰＡＣＭＩ）、ポリビス（３−メチル−４−アミノヘキシル）メタンドデカミド（ポリアミドＰＡＣＭ１２）、ポリビス（３−メチル−４−アミノヘキシル）メタンテトラデカミド（ポリアミドＰＡＣＭ１４）などの非晶性ポリアミドが挙げられる。ポリアミド樹脂（Ｂ）としては、入手のし易さ、効果の大きさから、ポリカプロアミド（ポリアミド６）、ポリメタキシレンアジパミド（ポリアミドＭＸＤ６）、ポリアミド６Ｔ／６Ｉ共重合体から選ばれることが好ましい。
【００１３】
なお、ポリアミド樹脂の酸素透過性は、「福本修  編，ポリアミド樹脂ハンドブック，日刊工業新聞社，ｐ．１１３，１９８８年」に記載された気体透過性のデータや、「M. Salame著，Prediction of gas barrier properties of high polymers，１９８６年」、「ポリマー・エンジニアリング・アンド・サイエンス（Polymer Engineering and Science），２６巻，２２号，ｐ．１５４３−１５４６」、「J. Y. Park, D. R. Poul著，Correlation and prediction of gas permeability in glassy polymer membrane materials via a modified free volume based group contribution method，１９９７年」、「ジャーナル・オブ・メンブレン・サイエンス（Journal of Membrane Science），１２５巻，ｐ．２３−３９」などに教示されているパーマコール値に基づいて判定できる。
また、ポリアミド樹脂の酸素透過率は、実施例の項に記載の方法で測定可能である。
【００１４】
ポリアミド樹脂（Ａ）とポリアミド樹脂（Ｂ）の質量割合（Ａ）／（Ｂ）は、９８／２〜６０／４０であるが、９５／５〜７０／３０が好ましく、より好ましくは９０／１０〜７５／２５である。ポリアミド樹脂（Ｂ）が２質量部未満ではポリアミド樹脂（Ｂ）の配合効果が発現しにくく、４０質量部を超えると、ポリアミド樹脂（Ａ）の本来の特性が損なわれることになる。
本発明のポリアミド樹脂組成物は、ポリアミド樹脂（Ａ）とポリアミド樹脂（Ｂ）が上記の関係を満たして、本発明の効果を損なわない範囲であれば、他のポリアミド樹脂を含有しても良い。
【００１５】
このようなポリアミド樹脂の分子量は特に制限はないが、９８％（９８質量％）硫酸中、濃度１質量％、２５℃で測定する相対粘度が１．７〜４．５のポリアミド樹脂を使用することが好ましい。ポリアミド樹脂の相対粘度は、より好ましくは、２．０〜４．０、さらに好ましくは２．０〜３．５である。
【００１６】
本発明における金属シアン化物塩とは、下記一般組成式（１）で示されるものである。
一般組成式（１）  ・・・  Ａｘ［Ｍ（ＣＮ）ｙ］
（一般組成式（１）中、Ｍは、周期表の第５〜１０族かつ第４〜６周期の遷移金属元素のうちの少なくとも１種、Ａは、アルカリ金属及びアルカリ土類金属のうちの少なくとも１種、ｙは、３〜６の整数、ｘは、（ｙ−ｍ）／ａで求められる数である。ここで、ｍはＭの価数、ａはＡの価数である。）
金属シアン化物塩は、水和物であっても構わない。
【００１７】
上記一般組成式（１）におけるＭは、周期表の第５〜１０族かつ第４〜６周期の遷移金属元素のうちの少なくとも１種であり、好ましい金属元素として、Ｆｅ、Ｃｏ、Ｃｒ、Ｍｎ、Ｉｒ、Ｒｈ、Ｒｕ、Ｖ、Ｎｉが挙げられる。金属元素の価数も考慮すると、Ｆｅ（ＩＩ）、Ｆｅ（ＩＩＩ）、Ｃｏ（ＩＩＩ）、Ｃｒ（ＩＩＩ）、Ｍｎ（ＩＩ）、Ｍｎ（ＩＩＩ）、Ｉｒ（ＩＩＩ）、Ｒｈ（ＩＩＩ）、Ｒｕ（ＩＩ）、Ｖ（ＩＶ）、Ｖ（Ｖ）、Ｃｏ（ＩＩ）、Ｎｉ（ＩＩ）、Ｃｒ（ＩＩ）が好ましく、より好ましくはＣｏ（ＩＩ）、Ｃｏ（ＩＩＩ）、Ｆｅ（ＩＩ）、Ｆｅ（ＩＩＩ）、Ｃｒ（ＩＩＩ）、Ｉｒ（ＩＩＩ）、Ｎｉ（ＩＩ）であり、特に好ましくは、Ｆｅ（ＩＩ）、Ｆｅ（ＩＩＩ）である。２種以上の金属が、金属シアン化物塩に存在してよい（例えば、ヘキサシアノコバルト（ＩＩ）鉄（ＩＩ）酸カリウム）。Ａは、アルカリ金属（例えば、Ｌｉ、Ｎａ、Ｋ）及びアルカリ土類金属（例えば、Ｃａ、Ｂａ）のうちの少なくとも１種である。ｙは、３〜６の整数で、ｘは、金属シアン化物塩が全体的に電気的な中性になるように選択される。つまり、ｘは、（ｙ−ｍ）／ａで求められる数（ここで、ｍはＭの価数、ａはＡの価数）となる。特に、ｙは、Ｍの配位数に対応し、４〜６が好ましく、６であることが特に好ましい。
本発明で使用できる金属シアン化物塩の例は、限定されないが、ヘキサシアノ鉄（ＩＩ）酸カリウム、ヘキサシアノ鉄（ＩＩＩ）酸カリウム、ヘキサシアノ鉄（ＩＩ）酸ナトリウム、ヘキサシアノ鉄（ＩＩＩ）酸ナトリウム、ヘキサシアノコバルト（ＩＩＩ）酸カリウム、ヘキサシアノコバルト（ＩＩＩ）酸ナトリウム、ヘキサシアノルテニウム（ＩＩ）酸カリウム、ヘキサシアノコバルト（ＩＩＩ）酸カルシウム、テトラシアノニッケル（ＩＩ）酸カリウム、ヘキサシアノクロム（ＩＩＩ）酸カリウム、ヘキサシアノイリジウム（ＩＩＩ）酸カリウム、ヘキサシアノ鉄（ＩＩ）酸カルシウム、ヘキサシアノコバルト（ＩＩ）酸カリウム、およびヘキサシアノコバルト（ＩＩＩ）酸リチウムが好ましく、より好ましくは取り扱い性、安全性の点で、ヘキサシアノ鉄（ＩＩ）酸カリウム、ヘキサシアノ鉄（ＩＩＩ）酸カリウム、ヘキサシアノ鉄（ＩＩ）酸ナトリウム、ヘキサシアノ鉄（ＩＩＩ）酸ナトリウムである。
【００１８】
本発明において、前記金属シアン化物塩の配合量（含有量）は、ポリアミド樹脂（Ａ）とポリアミド樹脂（Ｂ）の合計１００質量部に対して、０．５〜２０質量部である。金属シアン化物塩の配合量に関して、下限は、好ましくは１質量部、より好ましくは１．５質量部、さらに好ましくは２質量部である。金属シアン化物塩の配合量に関して、上限は、好ましくは１５質量部、より好ましくは１３質量部、さらに好ましくは１２質量部である。
０．５質量未満では、耐熱老化性の発現効果がほとんどなく、２０質量部を超えても、耐熱老化性の発現効果がさらに増大することはない。前記金属シアン化物塩は、２０質量部以下であれば、金属粒子や金属酸化物粒子などとは異なり機械的特性への悪影響は少なく、特にガラス繊維強化組成物においてもガラス繊維の破損を抑制できるため、機械的特性を低下させることはほとんどない。
金属シアン化物塩が水和物の場合、この配合量は、水和水も含めた化合物としての質量で考える。
【００１９】
本発明においては、前記の金属シアン化物塩以外に、公知の熱安定剤も使用することができる。
以下の各成分の含有量に関する記載において、「ポリアミド樹脂（Ａ）とポリアミド樹脂（Ｂ）の合計１００質量部」を、「ポリアミド樹脂１００質量部」と略記する。
【００２０】
本発明で用いることができる銅化合物としては、酢酸銅、沃化銅、臭化銅、塩化銅、フッ化銅、ラウリン酸銅、ステアリン酸銅等を挙げることができる。これらの銅化合物は単独で用いても良く、また併用しても良い。酢酸銅、沃化銅、臭化銅、塩化銅が好ましく、臭化第二銅が特に好ましく使用される。銅化合物の含有量は、ポリアミド樹脂１００質量部に対して、銅化合物中の銅として０．０００１〜１質量部である。０．０００１質量部未満では、高温雰囲気かつ紫外線照射下のより厳しい環境下における変色防止効果が不十分であり、１質量部より多いと、前記の厳しい環境下における変色防止の効果が頭打ちになり、さらには金型や押出し機や成形機のスクリュー、シリンダー等を腐蝕する等の問題を発生する懸念がある。より好ましい含有量は、０．０００５〜１質量部であり、さらに好ましい含有量は、０．０００５〜０．２質量部である。
【００２１】
また、銅化合物を添加する場合には、沃化カリウム、臭化カリウム等のハロゲン化アルカリ金属化合物を併用することが好ましい。併用により、銅の析出を防止することができる。銅化合物の添加方法としては、ポリアミド樹脂の製造の任意の段階において添加しても良く、その添加方法は限定されない。例えば、ポリアミドの原料塩水溶液に添加する方法、溶融重合の途中で溶融ポリアミド中に注入添加する方法、重合を終了して造粒したポリアミドペレットと該銅化合物の粉体またはマスターバッチをブレンドした後に押出し機や成形機等を用いて溶融混練する方法等のいずれであっても良い。
【００２２】
さらに、本発明においてには、ヒンダードフェノール系酸化防止剤、リン系酸化防止剤、硫黄系酸化防止剤、アミン系酸化防止剤などの酸化防止剤、光安定剤といった補助安定剤を配合することができる。
【００２３】
ヒンダードフェノール系酸化防止剤としては、公知の化合物が使用可能である。これらの化合物は単独で、あるいは組み合わせて使用することができる。このようなヒンダードフェノール系酸化防止剤の中でも、２官能以上のフェノールが好ましく、トリエチレングリコール−ビス〔３−（３−ｔｅｒｔ−ブチル−５−メチル−４−ヒドロキシフェニル）プロピオネート〕（ＩＲＧＡＮＯＸ２４５）などのセミヒンダードタイプが変色しにくさの点で好ましい。
【００２４】
ヒンダードフェノール系酸化防止剤を配合する場合、その配合量（含有量）は、ポリアミド樹脂１００質量部に対して、０．０５〜３質量部であることが好ましく、より好ましくは０．１〜２質量部である。０．０５質量部未満では、熱変色防止効果が不十分であり、一方、３質量部を超えると、効果が飽和に達したり、成形品表面へのブルーミングが生じることがある。
【００２５】
リン系酸化防止剤としては、無機系及び有機系のリン系酸化防止剤から選ばれる少なくとも一種である。無機リン系酸化防止剤としては、次亜リン酸ナトリウムなどの次亜リン酸塩、亜リン酸塩などが挙げられる。
有機リン系酸化防止剤としては、ホスファイト系の市販されている有機リン系酸化防止剤を用いることができるが、熱分解でリン酸を生成しない有機系リン含有化合物が好ましい。かかる有機系リン含有化合物としては、公知の化合物が使用可能である。
【００２６】
リン系酸化防止剤を配合する場合、その配合量（含有量）は、ポリアミド樹脂１００質量部に対して、０．０５〜３質量部であることが好ましく、より好ましくは０．１〜２質量部である。０．０５質量部未満では、熱変色防止効果が不十分であり、一方、３質量部を超えると、成形品にフラッシュが生じることがある。
本発明では、無機系及び有機系のリン系酸化防止剤を併用すると、酸化防止剤の配合量を少なくすることができるので好ましい。
【００２７】
本発明で用いることができるアミン系酸化防止剤としては、公知の化合物が使用可能である。また、第２級アリールアミンもアミン系酸化防止剤として挙げることができる。第２級アリールアミンとは、窒素原子に化学結合した炭素ラジカル２個を含有するアミン化合物であって、少なくとも１つ、好ましくは両方の炭素ラジカルが芳香族である、アミン化合物を意味する。
【００２８】
アミン系酸化防止剤を配合する場合、その配合量（含有量）は、ポリアミド樹脂１００質量部に対して、０．０５〜３質量部であることが好ましく、より好ましくは０．１〜２質量部である。０．０５質量部未満では、熱変色防止効果が不十分であり、一方、３質量部を超えると、効果が飽和に達したり、成形品表面へのブルーミングが生じることがある。
【００２９】
本発明において用いることができる硫黄系酸化防止剤としては、公知の化合物が使用可能である。
【００３０】
硫黄系酸化防止剤を配合する場合、その配合量（含有量）は、ポリアミド樹脂１００質量部に対して、０．０５〜３質量部であることが好ましく、より好ましくは０．１〜２質量部である。０．０５質量部未満では、熱変色防止効果が不十分であり、一方、３質量部を超えると、効果が飽和に達したり、成形品表面へのブルーミングが生じることがある。
【００３１】
本発明において用いることができる光安定剤は、１種または複数種のヒンダードアミン型光安定剤（ＨＡＬＳ）であることが好ましい。
好ましくは、ＨＡＬＳは、置換ピペリジン化合物から誘導される化合物、特にアルキル置換ピペリジル、ピペリジニルまたはピペラジノン化合物、および置換アルコキシピペリジニル化合物から誘導される化合物である。かかる化合物としては、公知の化合物が使用可能である。
【００３２】
本発明においては、第２級アリールアミンとＨＡＬＳとの混合物を使用することができる。好ましい実施形態は、少なくとも１つが第２級アリールアミンから選択され、少なくとも１つがＨＡＬＳの群から選択される、少なくとも２種類の補助安定剤を含む。補助安定剤混合物を配合する場合、その全配合量（全含有量）は、ポリアミド樹脂１００質量部に対して、０．５〜１０質量部であることが好ましく、より好ましくは０．５〜３質量部である。０．５質量部未満では、耐熱老化性を向上する効果が不足し、一方、１０質量部を超えると効果が飽和したり、成形品表面へブルーミングすることがある。
【００３３】
本発明においては、さらに、充填材を添加することにより強度、剛性、耐熱性などを大幅に向上させることができる。このような充填材としては、ガラス繊維、炭素繊維、金属繊維、アラミド繊維、アスベスト、チタン酸カリウムウィスカ、ワラストナイト、ガラスフレーク、ガラスビーズ、タルク、マイカ、クレー、炭酸カルシウム、硫酸バリウム、酸化チタンおよび酸化アルミニウムなどが挙げられ、なかでもチョップドストランドタイプのガラス繊維が好ましく用いられる。
これらを配合する場合、その配合量（含有量）は、ポリアミド樹脂１００質量部に対して５〜１４０質量部が好ましく、特に好ましくは５〜１００質量部である。
【００３４】
また、本発明のポリアミド樹脂組成物に対して、本発明の目的を損なわない範囲で紫外線吸収剤（例えばレゾルシノール、サリシレート、ベンゾトリアゾール、ベンゾフェノンなど）、滑剤および離型剤、核剤、可塑剤、帯電防止剤、および染料・顔料を含む着色剤などの通常の添加剤の１種以上をポリアミド樹脂１００質量部に対して５質量部程度まで添加することができる。
本発明のポリアミド樹脂組成物は、上記で説明した各成分を含有することが可能であるが、上記充填材を除いた組成物において、ポリアミド樹脂（Ａ）とポリアミド樹脂（Ｂ）と金属シアン化物塩の合計で９０質量％以上を占めることが好ましく、９５質量％以上を占めることがより好ましい。
【００３５】
本発明における前記金属シアン化物塩及び他の添加剤をポリアミド樹脂に含有させる方法は、特に制限されるものではなく、任意の方法で行われる。例えば全成分を予備混合した後、押出機やニーダ中で混練する方法や、予め任意の数成分を押出機やニーダ中で混練して得たペレットに、更に他の成分を混練配合する方法などが挙げられる。
【００３６】
本発明のポリアミド樹脂組成物は、後記の実施例の項に記載の熱老化試験において、２００℃、２０００時間の熱処理後も引張強度保持率が５０％以上であるという非常に優れた耐熱老化性を有する。
【００３７】
本発明のポリアミド樹脂組成物は、射出成形、押出成形、熱成形、圧縮成形、または、ブロー成形、ダイスライド成形などに代表された、いわゆる中空工法などにより成形体にすることができる。また、それら成形体を二次加工、例えば振動溶着、熱板溶着、超音波溶着などを含む溶着工法など、によっても成形体とすることができる。好ましくは、射出成形またはブロー成形体であり、その二次加工による成形体である。
【００３８】
本発明のポリアミド樹脂組成物の成形体の用途例としては、自動車、車両分野では、例えば、シリンダー・ヘッド・カバー、エンジン・カバー、インタークーラー用のハウジング、バルブ、エンドキャップ、キャスター、トロリー部品など、さらに、吸気管（エア・ダクト）、特に吸気マニホールドなどの吸気系部品、コネクタ、歯車、ファン・ホイール、冷却材貯蔵コンテナー、熱交換器用のハウジングもしくはハウジング部材、ラジエーター、サーモスタット、クーラント及び送水ポンプ、ヒーター、締結エレメント、油受皿、マフラーなどの排気システムおよび触媒コンバータ用ハウジング、タイミングチェーンベルトフロントカバー、ギアボックス、ベアリングリテイナー、ガソリンキャップ、座席部品、ヘッドレスト、ドアハンドル、ワイパー部品などが挙げられる。
電気／電子機器分野では、例えば回路基板の部品、ハウジング、フィルム、コンダクター、スイッチ、ターミナル・ストリップ、リレー、レジスタ、コンデンサ、コイル、ランプ、ダイオード、ＬＥＤ、トランジスタ、コネクタ、コントローラー、メモリ、ボルト、コイルボビン、プラグ、プラグ部品、メカトロニクス部品、調理用機器、洗濯機、冷蔵庫、エアコンなどの家電機器部品、センサーなどが挙げられる。
生活関連、家具建材関連分野では、例えば車椅子、ベビーカー部品、椅子脚、肘掛け、手摺り、窓枠、ドアノブなどのための部品などが挙げられる。
【実施例】
【００３９】
以下に実施例を用いて本発明を具体的に説明するが、本発明はこれらに限定されるものではない。なお、実施例に記載された測定値は、以下の方法によった。【００４０】
（１）使用原料
・ポリアミド６６：相対粘度ＲＶ＝２．７、ローディア社製  Ｓｔａｂａｍｉｄ２７ＡＥ１Ｋ、（酸素透過率  ８０ｃｍ３・ｍｍ／ｍ２・ｄａｙ・ａｔｍ）
・ポリアミド６：相対粘度ＲＶ＝２．５、集盛社製  ＴＰ-４２０８、（酸素透過率  ４０ｃｍ３・ｍｍ／ｍ２・ｄａｙ・ａｔｍ）
・ポリアミドＭＸＤ６：相対粘度ＲＶ＝２．１、東洋紡社製  Ｔ−６００、（酸素透過率  ０．１ｃｍ３・ｍｍ／ｍ２・ｄａｙ・ａｔｍ）
・ポリアミド６Ｔ／６Ｉ：相対粘度ＲＶ＝２．１、ＥＭＳ社製  グリボリーＧ２１、（酸素透過率  ３０ｃｍ３・ｍｍ／ｍ２・ｄａｙ・ａｔｍ）
・ポリアミド１０１０：相対粘度ＲＶ＝２．５、アルケマ社製  Ｈｉｐｒｏｌｏｎ２００ＮＮ、（酸素透過率  ５３０ｃｍ３・ｍｍ／ｍ２・ｄａｙ・ａｔｍ）
・フェロシアン化カリウム・３水和物（ヘキサシアノ鉄（ＩＩ）酸カリウム・３水和物）：和光純薬社製  純度９９％
・フェリシアン化カリウム（ヘキサシアノ鉄（ＩＩＩ）酸カリウム）：和光純薬社製  純度９９％
・フェロシアン化ナトリウム・１０水和物（ヘキサシアノ鉄（ＩＩ）酸ナトリウム・１０水和物）：和光純薬社製  純度９９％
・酸化鉄（ＩＩ）：和光純薬社製
・フェノール系酸化防止剤：ＢＡＳＦ社製  イルガノックス２４５
・臭化第二銅：和光純薬社製  純度９９.９％
・ガラスファイバー：日本電気硝子社製  Ｔ−２７５Ｈ【００４１】
（２）試験方法
・引張強度、引張破断伸度：東芝機械社ＩＳ−１００を用い、シリンダー２８０℃に設定し、金型温度９０℃の条件で成形品を得た後に、ＩＳＯ５２７−１，２に従って測定した。【００４２】
・酸素透過率：ＪＩＳ  Ｋ７１２６−１：２００６（差圧法）に準じた差圧式ガス・蒸気透過率測定装置ガス測定装置（装置：ＧＴＲテック・ヤナコテクニカルサイエンス社製  ＧＴＲ−３０ＸＡＤ２，Ｇ２７００Ｔ・Ｆ，検出器：ガスクロマトグラフ〔熱伝導度検出器〕）にて、温度条件：２３℃±２℃、気圧：１ａｔｍ、ガス：酸素ガス（乾燥状態）、透過面積：１５．２×１０−４ｍ２（φ４．４×１０−２ｍ）にて試験を実施した。
測定サンプルは、次のようにして作製した。東芝機械社ＩＳ−１００を用い、シリンダー２８０℃に設定し、金型温度９０℃の条件で１００ｍｍ×１００ｍｍ×２ｍｍ厚みの成形品を得た。そのサンプルを、油圧式ヒートプレス機（神藤金属工業所社製  型式ＷＩＣ）にて、温度条件２８０℃で１分間、プレスすることで厚み１５０μｍ〜４００μｍのフィルムを作製した。さらに、フィルムを打ち抜くことで試験片を得た後に、酸素透過率測定に供した。【００４３】
・熱老化試験：ＩＳＯ２５７８に詳述される手順に従って、再循環エアオーブン（ナガノ科学機械製作所製  熱風循環式乾燥機  ＮＨ−４０１Ｓ）において試験片を熱処理した。２００℃環境下で所定の試験時間（１０００時間、２０００時間）で、試験片をオーブンから取り出し、室温に冷却し、試験の準備ができるまで、アルミニウム裏張りバッグ内に密閉した。次いで、ＩＳＯ５２７−１，２に従って、引張強度、引張破断伸度を測定した。３つの試験片から得られた平均値を採用した。【００４４】
引張強度および引張破断伸度の保持率は、熱処理なしの初期の値を１００％としたときの１０００時間、２０００時間熱処理した後の保持率である。【００４５】
実施例及び比較例として記載した樹脂組成物は、上記の原材料を、それぞれ二軸押出機（コペリオン社製ＳＴＳ３５）を用いて、表１、２に記載の割合（質量割合）で配合し、溶融混練してペレット（直径約２．５ｍｍ×長さ約２．５ｍｍ）を得た。得られたペレットは熱風循環式乾燥機にて１００℃で４時間以上乾燥した後に使用した。評価結果を表１、２に示す。【００４６】
【表１】
2017018346.tif 000002
【００４７】
【表２】
2017018346.tif 000003
【００４８】
実施例１〜１１は、ポリアミド６６にポリアミド６６よりも酸素透過率の低いポリアミドをブレンドした系であるが、何れも初期（熱処理前）の引張強度、引張破断伸度も高く、２００℃で１０００時間、２０００時間熱処理後の引張強度保持率、引張破断伸度保持率も高い値を示している。
実施例１２及び１３は、ポリアミド６にポリアミド６よりも酸素透過率の低いポリアミドをブレンドした系であるが、何れも初期（熱処理前）の引張強度、引張破断伸度も高く、２００℃で１０００時間、２０００時間熱処理後の引張強度保持率、引張破断伸度保持率も高い値を示している。
比較例１は、ポリアミド６６のみの系であるが、２００℃で１０００時間処理後の引張強度保持率、引張破断伸度保持率は高い値を示しているものの、２００℃で２０００時間処理後の引張強度保持率、引張破断伸度保持率は低下する傾向がある。
比較例２、３は、ポリアミド６６にポリアミド６６よりも酸素透過率の高いポリアミドをブレンドした系であるが、２００℃で１０００時間処理後の引張強度保持率、引張破断伸度保持率は高い値を示しているものの、２００℃で２０００時間処理後の引張強度保持率、引張破断伸度保持率は低下する傾向がある。
比較例４は、ポリアミド６にポリアミド６よりも酸素透過率の高いポリアミドをブレンドした系であるが、２００℃で１０００時間処理後の引張強度保持率、引張破断伸度保持率は高い値を示しているものの、２００℃で２０００時間処理後の引張強度保持率、引張破断伸度保持率は低下する傾向がある。
比較例５は、金属シアン化物塩を添加せず、酸化鉄（ＩＩ）を添加した例であるが、初期の引張強度、引張破断伸度が実施例と比較して低下しており、２００℃で２０００時間処理後の引張強度保持率、引張破断伸度保持率は大きく低下している。
比較例６は、金属シアン化物塩を添加しない例であるが、２００℃で１０００時間処理後の引張強度保持率、引張破断伸度保持率は大きく低下している。
【産業上の利用可能性】
【００４９】
本発明によれば、ポリアミド樹脂に２００℃程度の高温環境下での耐熱老化性を簡便に安定的に向上させるこができるため、本発明によって得られたポリアミド樹脂成物は、２００℃の環境に曝される可能性がある、自動車、電気・電子製品の部品用として利用が可能である。
【国際調査報告】
2017018346.tif 000004
2017018346.tif 000005
2017018346.tif 000006
2017018346.tif 000007